Procédé de préparation d’un matériau composite apte à piéger le dihydrogène gazeux ou l’une de ses formes isotopiques, ledit procédé comprenant les étapes suivantes : a) préparer un mélange géopolymérique comprenant au moins un oxyde métallique ; b) soumettre ledit mélange géopolymérique préparé à l’étape a) à une impression 3D ; et c) laisser durcir ledit mélange géopolymérique imprimé à l’étape b) à une température inférieure à 30°C, moyennant quoi un matériau composite apte à piéger le dihydrogène gazeux ou l’une de ses formes isotopiques est obtenu. Procédé selon la revendication 1, caractérisé en ce que ledit oxyde métallique est un oxyde d’un métal appartenant au groupe du platine, un oxyde d’un métal alcalino-terreux, un oxyde d’un métal de transition ou un de leurs mélanges. Procédé selon la revendication 1 ou 2, caractérisé en ce que ledit oxyde métallique est un oxyde de manganèse (MnO 2 ) catalysé par l’argent et notamment un mélange d’oxyde de manganèse (MnO 2 ) et d’oxyde d’argent (Ag 2 O). Procédé selon l’une quelconque des revendications 1 à 3, caractérisé en ce que le mélange géopolymérique préparé lors de ladite étape a) peut comprendre en outre au moins un polymère super-absorbant. Procédé selon l’une quelconque des revendications 1 à 4, caractérisé en ce que le mélange géopolymérique préparé lors de ladite étape a) peut comprendre en outre au moins un agent porogène. Procédé selon l’une quelconque des revendications 1 à 5, caractérisé en ce que ladite étape a) comprend les sous-étapes suivantes : i) préparer une solution d’activation comprenant au moins une source alumino-silicatée, ii) ajouter au mélange obtenu à l’étape i) au moins un oxyde métallique, moyennant quoi un mélange géopolymérique comprenant au moins un oxyde métallique est obtenu. Procédé selon l’une quelconque des revendications 1 à 5, caractérisé en ce que ladite étape a) comprend les sous-étapes suivantes : i’) préparer une solution d’activation comprenant au moins un oxyde métallique, ii’) ajouter à la solution obtenue à la sous-étape i’) au moins une source alumino-silicatée, moyennant quoi un mélange géopolymérique comprenant au moins un oxyde métallique est obtenu. Procédé selon l’une quelconque des revendications 1 à 7, caractérisé en ce que ladite étape c) consiste en une étape de cure à une température inférieure à 30°C, notamment à l’air libre, sous eau, dans des moules hermétiques divers, par humidification de l’atmosphère entourant le mélange géopolymérique ou par application d'un enduit imperméable sur ledit mélange géopolymérique. Matériau composite apte à piéger le dihydrogène gazeux ou l’une de ses formes isotopiques préparé selon un procédé de préparation selon l’une quelconque des revendications 1 à 8, ledit matériau composite se présentant sous forme d’une matrice géopolymère dans laquelle le ou les oxydes métalliques sont dispersés, enrobés et/ou incorporés. Matériau composite selon la revendication 9, caractérisé en ce que ladite matrice géopolymère est un géopolymère mésoporeux. Matériau composite selon la revendication 9, caractérisé en ce que ladite matrice géopolymère est une mousse de géopolymère. Matériau composite selon l’une quelconque des revendications 9 à 11, caractérisé en ce que la quantité d’oxyde(s) métallique(s) en masse dans ledit matériau composite est comprise entre 1% et 30%, notamment entre 5% et 20% et, en particulier, de l’ordre de 10% par rapport à la masse totale dudit matériau composite. Utilisation d’un matériau composite selon l’une quelconque des revendications 9 à 12, pour éliminer le dihydrogène gazeux ou une de ses formes isotopiques.